(57)【要約】      （修正有）【課題】裏面側の木材等の可燃物が燃えない外壁不燃材の構造に関して、外壁表面の軽量発泡コンクリート、セメントモルタルの厚みを減少させ、素材コスト及び施工費を低減させる。【解決手段】裏打ち木材等の板１に根太２を装着し、外壁受熱面全体に難燃・不燃処理剤３を塗布して外側の不燃材４が加熱された場合での裏打ち木材等の板１が燃焼する着火温度を上昇させ、難燃化或いは不燃化させる。これにより、外壁の軽量発泡コンクリート板４の厚みを減少させる。【選択図】図１
2007332745.tif 000002
【特許請求の範囲】
【請求項１】
板（１）の片面に根太（２）が固着された板（１）の全面に難燃又は不燃処理剤（３）が塗布含浸され、根太（２）外面に軽量発泡コンクリート（４）を装着した、外壁耐火構造。
【請求項２】
板（１）の片面に根太（２）が固着された板（１）の全面に難・不燃処理剤（３）が塗布含浸され、根太（２）外面に薄布（５）と薄金網（６）を装着した上からセメントモルタル（７）を塗布又は吹きつけ積層した、外壁耐火構造。
【請求項３】
板（１）が合板（８）の、請求項１乃至２記載の、外壁耐火構造。
【請求項４】
板（１）が樹木粉圧密成型板（９）の、請求項１乃至２記載の、外壁耐火構造。
【請求項５】
板（１）が繊維素圧密成型板（１０）の、請求項１乃至２記載の、外壁耐火構造。
【請求項６】
板（１）がパルプ圧密成型板（１１）の、請求項１乃至２記載の、外壁耐火構造。
【請求項７】
板（１）が各種混合圧密成型板（１２）の、請求項１乃至２記載の、外壁耐火構造。
【請求項８】
板（１）が木製材板（１３）の、請求項１乃至２記載の、外壁耐火構造。
【請求項９】
板（１）が突合せ板（１４）の、請求項１乃至２記載の、外壁耐火構造。
【請求項１０】
薄布（４）に難難燃又は不燃処理剤（３）が塗布含浸された、請求項２記載の、外壁耐火構造。
【請求項１１】
難燃又は不燃処理剤（３）の主剤が珪酸ナトリュウム液体の、請求項１乃至９記載の、外壁耐火構造。
【請求項１２】
難燃又は不燃処理剤（３）の主剤が珪酸カリュウム液体の、請求項１乃至９記載の、外壁耐火構造。
【請求項１３】
難燃又は不燃処理剤（３）の主剤が塩化マグネシュウム液体の、請求項１乃至９記載の、外壁耐火構造。
【請求項１４】
難燃又は不燃処理剤（３）の主剤が硼酸系液体の、請求項１乃至９記載の、外壁耐火構造。
【請求項１５】
難燃又は不燃処理剤（３）の主剤が硫酸バンド液体の、請求項１乃至９記載の、外壁耐火構造。
【請求項１６】
難燃又は不燃処理剤（３）の主剤がポリ塩化アルミニュウム液体の、請求項１乃至９記載の、外壁耐火構造。
【請求項１７】
難燃又は不燃処理剤（３）の主剤が塩化第二鉄液体の、請求項１乃至９記載の、外壁耐火構造。
【請求項１８】
難燃又は不燃処理剤（３）が耐火塗料の、請求項１乃至９記載の、外壁耐火構造。
【請求項１９】
難燃又は不燃処理剤（３）が市販各種の、請求項１乃至９記載の、外壁耐火構造。
【発明の詳細な説明】
【技術分野】
【０００１】  建築構造物における、外壁耐火構造、及び防火扉耐火構造である。
【背景技術】
【０００２】  従来の耐火構造は、外壁加熱による温度伝達から、外壁不燃材料であるコンクリートモルタル、或は軽量発泡コンクリートの厚みが厚く、種々問題を躍起している。【０００３】  先ず、コストの問題は、競争社会では中小企業は購入ロットが小さく、大手の一括大量仕入の価格には勝てない。【０００４】  軽量発泡コンクリートの場合、厚さ５０ｍｍ以上が耐火構造では必要だが、重量的に重機の手助けが必要で、装着人員も多く必要である【０００５】  セメントモルタル塗りの場合も、厚さ４５ｍｍ以上が必要だが、材料費と工賃が大きく、これも競争社会で気ろうせざるを得ない。
【発明の開示】
【０００６】  本発明に類する文献は見当たらない。
【発明が解決しようとする課題】
【０００７】  わが国の木造建築では、壁は木板が多いが、外壁不燃材料と内壁の間隙には、グラスウール等が装填されているものの、耐火構造物試験では９８０℃で外部不燃材料を加熱し、内部の木板が燃焼しない構成でなければならず、従って軽量発泡コンクリート板、或はコンクリートモルタル等の厚みが大きくならざるを得ないのが現状である。
【課題を解決するための手段】
【０００８】
【０００９】  これらの課題を解決する為には、内部壁の板の表面に、難燃・不燃剤液体を塗布含浸させて、可燃素材の板の片面だけでも難燃・不燃処理を施行すれば、外面の軽量発泡コンクリート或はセメントモルタルの不燃素材の厚みが一定限度で厚みが減少し、コスト及び作業性が向上する
【発明の効果】
【００１０】  軽量発泡コンクリートの場合、耐火構造試験９８０℃で１時間外部加熱で、現在厚みが５０ｍｍ以上でなければ裏打ちの木板受熱温度が３００℃であり発火する危険性が有るが、裏打ちの木板等の板の表面を難燃・不燃処理剤を塗布含浸すれば、難燃処理剤の種類によって３００℃以上でも或は処理剤の選択で７００℃でも着火する事がなくなり、外部の不燃材の厚みが３５ｍｍでも燃焼の危険性がなく材料費及び施行費が大きく削減される。
【００１１】  外部の不燃材がセメントモルタルの場合は、厚みが約４５ｍｍ必要なものが、同様に、３５ｍｍ、或はそれよりも薄くする事藻可能である。
【００１２】  外部の不燃材の厚みを極限で薄くする場合には、裏打ちの木板等の合板或は樹木粉又はパルプ等の圧密成型板の内外面全体に難燃・不燃処理剤を加圧含浸させた者を使用すれば９８０℃でも加熱面のみが約１．５ｍｍ炭化移行するだけで、全く燃焼しない実験結果が得られた。
【発明の実施する為の最良の形態】
【００１３】  「請求項１」は、「図１」の様に、裏打ちの木等種々種類の板に根太を装着し、外側受熱面全体に難燃・不燃処理剤を塗布して外側の不燃材加熱による裏打ちの木等の板の燃焼着火温度を上昇させて難燃化或は不燃化し、外壁の発泡コンクリート板の厚みを減少させるものである。
【００１４】  「請求項２」は、「図２」の様に、裏打ちの木等種々種類の板に根太を装着し、外側受熱面全体に難燃・不燃処理剤を塗布して外側の不燃材加熱による裏打ちの木等の板の燃焼着火温度を上昇させて難燃化或は不燃化し、外壁のセメントモルタルの厚みを減少させるものである。
【００１５】  「請求項３」は、「図３」の様に、裏打ちの板が合板を使用したもので、薄板積層接着合板の、受熱表面１層に難燃・不燃処理剤を塗布含浸させて燃焼着火温度を上昇させて外壁の不燃剤の厚みを減少させるものである。
【００１６】  「請求項４」は、「図４」の様に、裏打ちの板が樹木粉圧密成型板を使用したもので、受熱表面１層に難燃・不燃処理剤を塗布含浸させて燃焼着火温度を上昇させて外壁の不燃剤の厚みを減少させるものである。
【００１７】  「請求項５」は、「図５」の様に、裏打ちの板が繊維素圧密成型板を使用したもので、受熱表面１層に難燃・不燃処理剤を塗布含浸させて燃焼着火温度を上昇させて外壁の不燃剤の厚みを減少させるものである。
【００１８】  「請求項６」は、「図６」の様に、裏打ちの板が、パルプ圧密成型板を使用したもので、受熱表面１層に難燃・不燃処理剤を塗布含浸させて燃焼着火温度を上昇させて外壁の不燃剤の厚みを減少させるものである。
【００１９】  「請求項７」は、「図７」の様に、裏打ちの板が、各種混合圧密成型板を使用したもので、受熱表面１層に難燃・不燃処理剤を塗布含浸させて燃焼着火温度を上昇させて外壁の不燃剤の厚みを減少させるものである。
【００２０】  「請求項８」は、「図８」の様に、裏打ちの板が、木の製材板を使用したもので、受熱表面１層に難燃・不燃処理剤を塗布含浸させて燃焼着火温度を上昇させて外壁の不燃剤の厚みを減少させるものである。
【００２１】  「請求項９」は、「図９」の様に、裏打ちの板が、木の突合せ板を使用したもので、受熱表面１層に難燃・不燃処理剤を塗布含浸させて燃焼着火温度を上昇させて外壁の不燃剤の厚みを減少させるものである。
【００２２】  「請求項１０」は、難燃・不燃処理剤に珪酸ナトリュウムを使用したもので、非常に高温に耐え得る処理剤で、木製板に塗布含浸して１０００℃放炎加熱しても、板の塗布面が１．５ｍｍ炭化して一種の断熱層を形成し、全く発炎しない。
【００２３】  「請求項１１」は、難燃・不燃処理剤に珪酸カリュウムを使用したもので、非常に高温に耐え得る処理剤で、木製板に塗布含浸して１０００℃放炎加熱しても、板の塗布面が１．５ｍｍ炭化して一種の断熱層を形成し、全く発炎しない。
【００２４】  「請求項１２」は、難燃・不燃処理剤に塩化マグネシュウムを使用したもので、或る程度の高温に耐え得る処理剤で、木製板に塗布含浸して１０００℃放炎加熱しても、板の塗布面が２ｍｍ程度炭化して一種の断熱層を形成し、全く発炎しないが、この発案は、木製漁船の解体焼却で、長年の海水浸潤で塩化マグネシュウムが蓄積されて燃えにくくなっている事からの実施である。
【００２５】  「請求項１３」は、難燃・不燃処理剤に各種硼酸系の液を使用したもので、或る程度の高温に耐え得る処理剤で、木製板に塗布含浸して５００℃加熱しても、板の塗布面が２ｍｍ程度炭化して一種の断熱層を形成し、全く発炎しないが、非常に高温な耐熱には少々不足で、外壁の不燃剤の厚みは少ししか減らない事もある。
【００２６】  「請求項１４」は、難燃・不燃処理剤に硫酸バンド液、つまり排水浄化に使用される沈降剤液を使用したもので、或る程度の高温に耐え得る処理剤で、木製板に塗布含浸して５００℃加熱しても、板の塗布面が２ｍｍ程度炭化して一種の断熱層を形成し、全く発炎しないが、非常に高温な耐熱には少々不足で、外壁の不燃剤の厚みは少ししか減らない事もある。
【００２７】  「請求項１５」は、難燃・不燃処理剤に塩化アルミニュウム液、つまり排水浄化に使用される沈降剤液を使用したもので、或る程度の高温に耐え得る処理剤で、木製板に塗布含浸して５００℃加熱しても、板の塗布面が２ｍｍ程度炭化して一種の断熱層を形成し、全く発炎しないが、非常に高温な耐熱には少々不足で、外壁の不燃剤の厚みは少ししか減らない事もある。
【００２８】  「請求項１６」は、難燃・不燃処理剤に塩化第二鉄液、つまり排水浄化に使用される沈降剤液を使用したもので、或る程度の高温に耐え得る処理剤で、木製板に塗布含浸して５００℃加熱しても、板の塗布面が２ｍｍ程度炭化して一種の断熱層を形成し、全く発炎しないが、非常に高温な耐熱には少々不足で、外壁の不燃剤の厚みは少ししか減らない事もある。
【００２９】  「請求項１７」は、難燃・不燃処理剤に耐火塗料を塗布使用したもので、耐火塗料の耐熱温度種類が種々あり、それによって必要温度に耐え得る塗料で、木製板に塗布して、板の塗布面を耐火保護し、一種の断熱層を形成し、板の燃焼を防ぐものである。
【図面の簡単な説明】
【００３０】
【図１】現在よりも薄い軽量発泡コンクリートを使用した外壁耐火構造の斜視図、一部透視図である。
【図２】現在よりも薄いセメントモルタルを使用した外壁耐火構造の斜視図、一部透視図である。
【図３】板が合板の外壁耐火構造の斜視図、一部透視図である。
【図４】板が樹木粉圧密成型板の外壁耐火構造の斜視図、一部透視図である。
【図５】板が繊維素圧密成型板の外壁耐火構造の斜視図、一部透視図である。
【図６】板がパルプ圧密成型板の外壁耐火構造の斜視図、一部透視図である。
【図７】板が各種混合圧密成型板の外壁耐火構造の斜視図、一部透視図である。
【図８】板が木製材板の外壁耐火構造の斜視図、一部透視図である。
【図９】板が突合せ板の外壁耐火構造の斜視図、一部透視図である。
【符号の説明】
【００３１】１    板２    根太３    難燃・不燃処理剤４    軽量発泡コンクリート５    薄布６    薄金網７    セメントモルタル８    合板９    樹木粉圧密成型板１０  繊維素圧密成型板１１  パルプ１２  各種混合圧密成型板１３  木製材板１４  突合せ板
【図１】
2007332745.tif 000003
【図２】
2007332745.tif 000004
【図３】
2007332745.tif 000005
【図４】
2007332745.tif 000006
【図５】
2007332745.tif 000007
【図６】
2007332745.tif 000008
【図７】
2007332745.tif 000009
【図８】
2007332745.tif 000010
【図９】
2007332745.tif 000011